(57)【特許請求の範囲】
【請求項１】
１種以上の活性成分と、保水量が４００％以上で、ゲル押込み荷重が２００ｇ以上で、水溶性成分量が４０〜９５％で、膨潤度が７〜１０ｃｍ３／ｇで、目開き７５μｍの篩いを通過する粒子が９０重量％以上で、目開き３２μｍの篩いを通過する粒子が２０重量％以上であり、３２〜７５μｍの外殻構造を有する１次粒子が破壊された加工澱粉とを含み、投与後に胃内に滞留することを特徴とする徐放性固形製剤。
【請求項２】
前記加工澱粉の目開き７５μｍの篩いを通過する粒子が９８重量％以上で、目開き３２μｍの篩いを通過する粒子が４０重量％以上であることを特徴とする請求項１に記載の固形製剤。
【請求項３】
さらに、水膨潤性ポリマーを含有することを特徴とする請求項１又は２に記載の固形製剤。
【請求項４】
さらに、コーティング顆粒を含有することを特徴とする請求項１〜３のいずれかに記載の固形製剤。
【請求項５】
重量が０．２０ｇよりも大きいことを特徴とする請求項１〜４のいずれかに記載の固形製剤。
【請求項６】
澱粉質原料の澱粉粒子を膨潤させる工程、次いで該膨潤させた澱粉粒子を乾燥させ、澱粉粒子と該澱粉粒子の外部に存在するアミロースとアミロペクチンとを含有する混合物の粉末を得る工程、及び得られた乾燥粉末を粉砕して粒度を調整する工程、得られた加工澱粉と１種以上の活性成分とを混合する工程を含むことを特徴とする請求項１に記載の徐放性固形製剤の製造方法。
【発明の詳細な説明】
【技術分野】
【０００１】
本発明は、胃内滞留を特徴とする徐放性固形製剤に関する。更に詳しくは、胃液との接触で膨潤することにより胃内に留まり、活性成分を胃及び腸管上部へ特異的に徐放することを特徴とする胃内滞留型徐放性固形製剤に関する。
【背景技術】
【０００２】
医薬用途における徐放性固形製剤は、活性成分の血中濃度をコントロールすることにより、投与回数が減少し服用性が改善できること、生体内の消失半減期の短い活性成分の持続性が改善できること、血中最小濃度と副作用発現濃度幅の狭い活性成分の副作用を低減できること等から有用性の高い製剤である。
【０００３】
医薬分野で用いられる活性成分には、胃又は小腸上部などの特定部位のみで吸収されるものや、同部位に直接作用して治療効果を示すものがあり、治療効果を上げるために徐放性固形製剤を胃内に滞留させる方法が開発されている。徐放性固形製剤を胃内に滞留させる方法として、水膨潤性ポリマーを配合することで、胃液を吸収して体積を膨張させ胃幽門通過を遅らせる方法等が開示されている（特許文献１〜５等）。
【０００４】
特許文献１〜５等には、水膨潤性ポリマーとして、ポリエチレンオキサイドやアクリル酸ポリマー等の合成高分子、キサンタンガムやキトサンなどの非セルロース多糖類、ヒドロキシプロピルメチルセルロース、または、ヒドロキシプロピルセルロース等のセルロース誘導体を用いることが記載されている。
【０００５】
しかし、ポリエチレンオキサイドやアクリル酸ポリマー等の合成高分子やキサンタンガムやキトサンなどの非セルロース多糖類は、水和により非常に大きく膨潤し、膨潤にともないゲル強度が弱くなる性質を有する。このため、胃の機械的運動による負荷に耐えられず、徐放性固形製剤が変形して形状を変えたり、或いは侵食や分裂により小さくなり、幽門からの排出が速まるという問題を有していた。
【０００６】
また、ヒドロキシプロピルメチルセルロース等のセルロース誘導体は、イオン強度の大きい溶液中ではイオン強度を作る溶質と水和を競合するため、ゲル化が不十分となり、マトリクスの形状を維持できず崩壊してしまう性質を有している。胃腸管でのイオン強度値は摂取した食物によっても大きく変動し、約０．０１〜０．２０の範囲で変動することが知られている。セルロース誘導体から成るマトリクスは、胃腸菅内でイオン強度が高く変動すると徐放性固形製剤自体が崩壊してしまい残りの活性成分が急激に溶出される用量ダンピングが起こる可能性を有していた。
【０００７】
以上のように、胃内滞留型の徐放性固形製剤は、胃又は小腸上部に特異的な吸収部位を有する活性成分や直接作用する活性成分の徐放性製剤として有用であるにも関わらず、胃の機械的運動やイオン強度の影響を受けることなく安定して活性成分を溶出可能な固形製剤は従来技術においては見当たらないのが現状である。
【０００８】
ところで、特許文献６には、保水量が４００％以上、崩壊時間が５時間以上、ゲル押込み荷重が２００ｇ以上の加工澱粉、及び該加工澱粉を溶出制御基剤とする徐放性固形製剤について開示されている。該加工澱粉は、従来の天然加工澱粉には見られないα−アミラーゼに対する高い抵抗性を有するために十分な徐放性を示し、且つ、イオン強度による影響を受けないため用量ダンピングの問題を生じることなく、活性成分を比較的安定に徐放することが可能との記載がある。しかしながら、開示されている加工澱粉は比較的粒子の膨潤性が大きいものであり、圧縮成形圧が不十分であると該加工澱粉から成る固形製剤は大きく膨潤してしまい、ゲル強度が弱くなるという欠点を有していた。ゲル強度が弱いと、胃の機械的運動による負荷に耐えられず、固形製剤が変形して形状を変えたり、或いは侵食や分裂により小型化が進行して幽門からの排出が速まるため、胃滞留型の徐放性固形製剤として満足のいくものは得られなかった。
【特許文献１】ＷＯ２００２／０００２１３号国際公開公報
【特許文献２】ＷＯ０１／０９７７８３号国際公開公報
【特許文献３】ＷＯ０１／０６４１８３号国際公開公報
【特許文献４】特開２００５−１３２８０３号公報
【特許文献５】ＷＯ２００３／０３５０４１号国際公開公報
【特許文献６】ＷＯ２００５／００５４８４号国際公開公報
【発明の開示】
【発明が解決しようとする課題】
【０００９】
本発明は、こうした実情の下に、胃の機械的運動やイオン強度の影響を受けにくくて胃内に滞留でき、活性成分の放出を徐放性に安定して制御できる胃滞留型で徐放性の固形製剤を提供することを課題とする。
【課題を解決するための手段】
【００１０】
本発明者らは、前記課題に鑑み鋭意検討を重ねた結果、特定の加工澱粉を溶出制御基剤として用いることで、イオン強度の影響を受けにくく、且つ、ゲル強度の低下を抑えることが可能となることを見出し、この知見に基づき本発明を完成した。
【００１１】
すなわち、本発明は、以下の通りである。
（１）１種以上の活性成分と、保水量が４００％以上で、ゲル押込み荷重が２００ｇ以上で、水溶性成分量が４０〜９５％で、目開き７５μｍの篩いを通過する粒子が９０重量％以上で、目開き３２μｍの篩いを通過する粒子が２０重量％以上である加工澱粉とを含み、投与後に胃内に滞留することを特徴とする徐放性固形製剤。
（２）前記加工澱粉の目開き７５μｍの篩いを通過する粒子が９８重量％以上で、目開き３２μｍの篩いを通過する粒子が４０重量％以上であることを特徴とする上記（１）に記載の固形製剤。
（３）さらに、水膨潤性ポリマーを含有することを特徴とする上記（１）又は（２）に記載の固形製剤。
（４）さらに、コーティング顆粒を含有することを特徴とする上記（１）〜（３）のいずれかに記載の固形製剤。
（５）重量が０．２０ｇよりも大きいこと特徴とする上記（１）〜（４）のいずれかに記載の固形製剤。
【発明の効果】
【００１２】
胃内に滞留し、その際、胃内のイオン強度等の影響を受けにくく、ゲル強度の低下を抑えることができるため、活性成分を安定して目的部位に対して徐放することができる。
【発明を実施するための最良の形態】
【００１３】
以下、本発明について詳細に説明する。本発明の胃滞留型固形製剤は、１種類以上の活性成分と、保水量が４００％以上、ゲル押込み荷重が２００ｇ以上、水溶性成分量が４０〜９５％、目開き７５μｍの篩いを通過する粒子が９０重量％以上、目開き３２μｍの篩いを通過する粒子が２０重量％以上の特定の加工澱粉とを含む。この特定の加工澱粉は、固形製剤に用いることで、活性成分に対する溶出制御基剤として機能する。
【００１４】
特定の加工澱粉の固形製剤における含有量は、５重量％以上９９．９重量％以下とするのが好ましい。５重量％以上とすることで、活性成分の溶出を徐放性に的確に制御することが可能になる。また、９９．９重量％以下とすることで、活性成分の含有量が確保され、望ましい薬効を付与することが可能になる。該加工澱粉の具体的な含有量は、活性成分の種類や量によって適宜最適な量を選択すればよい。より好ましくは１０〜９９．９重量％であり、特に好ましくは２０〜９９．９重量％である。
【００１５】
この特定の加工澱粉について説明する。特定の加工澱粉は、保水量が４００％以上であることが必要である。より好ましくは５００％以上、特に好ましくは７００％以上である。ここで保水量とは、乾燥した加工澱粉１ｇを２０℃±５℃の純水に分散し遠心分離（２０００Ｇ、１０分）した後に澱粉が保持する純水量で定義する。保水量が４００％以上で加工澱粉が水和してゲルを形成するため固形製剤が崩壊しにくくなり、かつ活性成分の拡散速度が保たれて十分な徐放性を発現しやすくなる。保水量が高いほどゲル形成能が高くなり、高いイオン強度下でもゲルが破壊されないので好ましいが、最大値は澱粉原料の特性に依存しせいぜい３０００％までである。
【００１６】
また、特定の加工澱粉は、ゲル押込み荷重が２００ｇ以上であることが必要である。ゲル押込み荷重とは、加工澱粉０．５ｇを５０ＭＰａで圧縮して得られる直径１．１３ｃｍの円柱状成形体を２０℃±５℃の純水中に４時間浸漬しゲル化させた後、０．１ｍｍ／ｓｅｃの速度で３ｍｍ直径の円柱状アダプターを押込んだ時の最大荷重で定義する。ここで、最大荷重とは、ゲル層の破断がある場合は破断時の荷重値、破断がない場合はアダプターがゲル化した円柱状成形体に５ｍｍ進入するまでに示した最大の荷重値とする。ゲル押込み荷重が２００ｇ以上で、加工澱粉が形成するゲル層内での活性成分の拡散が速くなりすぎず十分な徐放性を発現しやすくなる。ゲル押込み荷重値が高いほど徐放性が強くなり好ましいが、せいぜい３０００ｇ程度である。
【００１７】
また、特定の加工澱粉は、水溶性成分量が４０〜９５重量％の範囲にあることが必要である。水溶性成分量（重量％）は、加工澱粉１ｇに２０℃±５℃の純水９９ｇを加えてマグネチックスターラーで２時間攪拌して分散させ、得られた分散液の４０ｃｍ3を５０ｃｍ3の遠沈管に移し、５０００Ｇで１５分間遠心分離し、この上澄液３０ｃｍ3を秤量瓶に入れ、１１０℃で一定重量になるまで乾燥して水溶性成分の乾燥重量（ｇ）を求める。また、加工澱粉１ｇを１１０℃で一定重量になるまで乾燥して加工澱粉の絶乾重量（ｇ）を求める。これらの値と下式（ア）により求めた値で定義する。
水溶性成分量＝（乾燥重量×１００÷３０）÷澱粉１ｇの絶乾重量×１００・・（ア）
【００１８】
水溶性成分量は、加工澱粉が加熱処理により糊化し水溶性となった糊成分の量を表す値である。水溶性成分量が４０重量％以上で、水和速度が確保されて遅くなりすぎることがなく、一方で徐放性固形製剤が溶媒と接した後直ぐに多量の活性成分が溶出してしまうような現象が生じにくくなる。水溶性成分量が９５重量％以下で、固形製剤の強度が確保され、十分な徐放性が得られやすくなる。また、胃腸管の機械的運動による負荷に耐えうるため浸食が進みにくく溶出速度が一定範囲に確保される。
【００１９】
特定の加工澱粉は、目開き７５μｍの篩いを通過する粒子が９０重量％以上、且つ、目開き３２μｍの篩いを通過する粒子が２０重量％以上であることが必要である。好ましくは、目開き７５μｍの篩いを通過する粒子が９５重量％以上、目開き３２μｍの篩いを通過する粒子が３０重量％以上であり、より好ましくは、目開き７５μｍの篩いを通過する粒子が９８重量％以上、目開き３２μｍの篩いを通過する粒子が４０重量％以上である。理由は不明であるが、目開き７５μの篩いを通過する粒子が９０重量％以上で、かつ目開き３２μｍの篩いを通過する粒子が２０重量％以上であれば、澱粉粒子、及び該澱粉粒子からなる固形製剤の膨潤性が比較的小さい範囲に留まり、ゲル層の密度が高くて強い範囲に留まって、固形製剤からの活性成分の溶出が圧縮成形圧により変動しにくくなる。
【００２０】
ところで、保水量が４００％以上、ゲル押込み荷重が２００ｇ以上、水溶性成分量が４０〜９５重量％である加工澱粉の製造方法は特許文献６に開示されている。本発明者らは、特許文献６に記載の方法で得られる該加工澱粉について詳細に調べた結果、粒度によって特異的に膨潤性が異なり、該加工澱粉の粒度と膨潤性を適正範囲に制御することによって、初めて、溶出特性が圧縮成形圧に依存せず、ゲル強度を強く維持できることを見出した。その検討プロセスを次に説明する。
【００２１】
本発明者等は、まず、特許文献６の方法に準拠した方法、具体的には後述の比較製造例１に記載したようにして従来の加工澱粉Ｃを製造し、得られた加工澱粉Ｃを０〜３２、３２〜７５、７５〜１５０、１５０〜５００μｍの粒度毎に分画して基礎物性を比較した。表１に得られた加工澱粉Ｃの粒度分布、加工澱粉の膨潤度、加温保存条件下のゲル押込み荷重値を、図３〜６に加工澱粉Ｃが膨潤した後の粒子の光学顕微鏡写真を示した。
【００２２】
表１に示す加工澱粉Ｃの膨潤度は、加工澱粉Ｃの１．０ｇを２０±５℃の純水に分散させて１００ｃｍ3の沈降管に移し、全量を１００ｃｍ3とし、１６時間放置した後、上下に分かれた下層の容積と定義して求めた値である。また、加温保存条件下のゲル押込み荷重は、加工澱粉０．５ｇを５０ＭＰａで圧縮して得られる直径１．１３ｃｍの円柱状成形体を３７℃±０．５℃の純水中に４時間浸漬しゲル化させた後、０．１ｍｍ／ｓｅｃの速度で３ｍｍ直径で円柱状のアダプターを押込んだ時に最初にピークを与えた値として求めた。
【００２３】
表１の加工澱粉Ｃのデータ及び、図３〜６の加工澱粉Ｃ膨潤粒子の写真より、０〜３２μｍ分画の粒子は膨潤度が約１４、膨潤粒子の大きさが１００μｍ程度と膨潤性が小さく、ゲル押込み荷重値は大きいことがわかる。一方で、３２μｍ〜５００μｍの粒子は何れの粒度分画も一様にして膨潤度が２０〜３０、膨潤粒子の大きさが２００〜３００μｍと膨潤性が大きく、ゲル押込み荷重値は小さいことがわかる。
【００２４】
これらの事実から、特許文献６に記載の方法で得られる加工澱粉は、澱粉粒子の外殻構造を有し膨潤性が小さくゲル押込み荷重値の大きい０〜３２μｍ分画の粒子群と、外殻構造を有し膨潤性の大きくゲル押込み荷重値の小さい３２〜７５μｍの粒子群と、水溶性の糊成分（膨潤・溶解して輪郭が消失するため光学顕微鏡では観察されない）の３成分により構成されること、これらの３成分が造粒されて０〜約５００μｍに粒度分布を有する加工澱粉が形成されていることが明らかとなった（何れの粒子も水溶性成分により表面が覆われているため、加工澱粉の外見のみではこれらの事実は判別できない。）。
【００２５】
更に、膨潤性が小さくゲル押込み荷重値の大きい０〜３２μｍ分画と膨潤性が大きくゲル押込み荷重値が小さい３２〜５００μｍ分画に分けて徐放性固形製剤とすると、０〜３２μｍ分画は圧縮成形圧による変動のない安定した溶出性を示したが、３２〜５００μｍ分画は、圧縮力が小さいほど圧縮方向への大きな膨潤が起こり、これに溶出速度が速まることが明らかとなった。圧縮成形圧にも依存しない徐放性の胃内滞留型固形製剤とするには、膨潤性が小さくゲル押込み荷重値の大きな粒子設計とする必要があることが確認された。
【００２６】
本発明者らは、上述した事実を顧みて、３２〜５００μｍの粒子中に存在する３２〜７５μｍの外殻構造を有する１次粒子を破壊することで、該加工澱粉の膨潤性を小さく抑えることができ、その結果、圧縮力に依存しない徐放性固形製剤が得られると考えた。様々な粉砕条件について検討を重ねた結果、目開き７５μｍの篩いを通過する粒子が９０重量％以上、且つ、目開き３２μｍの篩いを通過する粒子が２０重量％以上となるように粒度分布を管理することによって、膨潤性が一様に小さくゲル押込み荷重値の大きな加工澱粉が得られることを見出し、圧縮成形圧に依存せずゲル強度の低下を招かない胃滞留型固形製剤が得られるに至った。
【００２７】
ここで、実施例１により得られた、目開き７５μｍの篩いを通過する粒子が９０重量％以上、且つ、目開き３２μｍの篩いを通過する粒子が２０重量％以上となる加工澱粉Ａを、０〜３２、３２〜７５μｍの粒度毎に分画した場合の各分画の基礎物性を比較した。表１に加工澱粉Ａ全体及び各分画の粒度分布、膨潤度、加温保存条件下のゲル押込み荷重値を示した。また、図１、２に加工澱粉Ａが膨潤した後の膨潤粒子の光学顕微鏡写真を示した。加工澱粉の外殻構造を有する一次粒子が破壊されていることは、膨潤粒子の光学顕微鏡画像から確認できる。また、何れの粒度分画も膨潤性が一様に小さく抑えられ、ゲル押し込み荷重値は大きな値を示すのも確認できる。
【００２８】
上述の特定の加工澱粉の製法について説明する。特定の加工澱粉は、例えば澱粉原料を水存在下６０℃以上１００℃未満で加熱し、澱粉質原料の澱粉粒子を膨潤させる工程、次いで該膨潤させた澱粉粒子を乾燥させ、澱粉粒子と該澱粉粒子の外部に存在するアミロースとアミロペクチンとを含有する混合物の粉末を得る工程、及び得られた乾燥粉末を粉砕して粒度を調整する工程等により製造される。或いは、減圧下、１００〜１３０℃で加熱処理された澱粉質原料を、さらに水存在下６０〜１５０℃で加熱し、澱粉質原料の澱粉粒子を膨潤させる工程、次いで膨潤させた粒子を乾燥させ、澱粉粒子と該澱粉粒子の外部に存在するアミロースとアミロペクチンとを含有する混合物の粉末を得る工程、及び得られた乾燥粉末を粉砕して粒度を調整する工程等により製造される。なお、澱粉粒子の外部に存在するアミロース、アミロペクチンとは、加熱処理による膨潤により外殻構造が崩壊した澱粉に由来する、澱粉粒子の外部に溶出されたアミロースとアミロペクチンである。また、澱粉質原料についての水存在下とは、澱粉質原料と水とが存在した状態であって、水分が４０重量％以上である状態をいう。
【００２９】
製造に用いることができる澱粉質原料は、コメ、モチゴメ、トウモロコシ、モチトウモロコシ、アミロトウモロコシ、モロコシ、コムギ、オオムギ、サトイモ、リョクトウ、バレイショ、ユリ、カタクリ、チューリップ、カンナ、エンドウ、シワエンドウ、クリ、クズ、ヤマノイモ、カンショ、ソラマメ、インゲンマメ、サゴ、タピオカ（キャッサバ）、ワラビ、ハス、ヒシ等の天然澱粉、老化澱粉、架橋澱粉等が例示され、澱粉質物質を含有するものであれば特に制限されないが、粒子の膨潤性が高く保水量を高く制御しやすいという観点からバレイショが好ましい。澱粉質原料は、上記のうち１種を使用してもよいし、２種以上を混合したものを使用することも自由である。また澱粉質原料の粒子の大きさは膨潤しやすさの観点から大きいほどよい。
【００３０】
澱粉質原料は、糊化開始温度が高くなり、粒子の膨潤性が高まるという観点から、例えば特開平４−１３０１０２号公報や特開平７−２５９０２号公報に記載されているように、澱粉質含量に減圧下１００℃〜１３０℃で加熱処理する等の、湿熱処理を施したものであればさらに良い。
【００３１】
例えば、特開平４−１３０１０２号公報には、（１）減圧ラインと加圧蒸気ラインとの両方を付設し、内圧、外圧共に耐圧性の密閉できる容器に澱粉を入れ、減圧とした後、蒸気導入による加圧加熱を行い、あるいはこの操作を繰り返すことにより、澱粉を所定時間加熱した後冷却する湿熱処理方法、（２）（１）の方法に加えて、缶内温度を少なくとも１２０℃以上とすることで、水懸濁液を加熱した時、澱粉粒子の膨潤が認められるが実質的に粘度を示さず、α−アミラーゼ吸着能が著しく高い澱粉を製造する湿熱処理方法、（３）（１）または（２）の方法に加えて、加熱後減圧にして冷却する湿熱処理方法、が開示されているが、これらの湿熱処理方法のいずれでも良い。
【００３２】
また、特開平７−２５９０２号公報には、（４）澱粉質系穀粒を湿熱処理して得られる湿熱処理澱粉質系穀粒の製造方法において、耐圧容器内に充填した澱粉質系穀粒を減圧する第１工程と、減圧後、蒸気を導入して加熱、加圧する第２工程を、少なくとも１回繰り返す湿熱処理澱粉質系穀粒の製造方法、（５）（４）の製造方法の前記第２工程において、前記加熱を８０℃以上で、かつ５分〜５時間行う製造方法、が開示されているが、これらの方法のいずれでも良い。
【００３３】
これらの方法により、澱粉質原料を減圧下で湿熱処理された澱粉は、粒子の内部が中空状で、粒子の外殻部の結晶性が増したものであり、光学顕微鏡の偏光像に見られる偏光十字模様が、生澱粉よりも弱く、非複屈折性粒子が減少しているという特徴を有する。また中空部はアミロースやアミロペクチンの結晶状態がほぐれた構造になっていると思われ、α―アミラーゼによる消化性が生澱粉よりも増しているという特徴を有し、特定の加工澱粉として用いるのに適している。
【００３４】
また、澱粉質原料を湿熱処理するに際し、澱粉乳液を５０〜９５℃へ加温していく過程における澱粉乳液の粘度が、５％濃度に調整した場合に４００ブラベンダーユニット（ＢＵ）以下の値であり、かつ９５℃で３０分間保持した時の最大粘度が１０００ＢＵ以下であることは、加熱処理により澱粉粒子に付与する膨潤性の調整が安定して行えるために好ましい。
【００３５】
澱粉質原料の加熱の方法は、公知の方法であれば特に制限しないが、例えば水存在下の澱粉質原料を、ジャケット付リアクターに入れてジャケットに蒸気を導入して加熱する方法、水存在下の澱粉質原料に蒸気を混合する方法、ドラム乾燥機の液溜め部で加熱する方法、噴霧乾燥時に蒸気を澱粉スラリーに供給しながら糊化と噴霧とを同時に行う方法等が挙げられるが、澱粉粒子の加熱時間の観点から水存在下の澱粉質原料に蒸気を混合する方法が好ましい。加熱温度は、上記の種々の方法で澱粉を糊化した後の液温度が、９０〜１５０℃であればよく、好ましくは９０〜１３０℃、さらに好ましくは９５〜１３０℃である。
【００３６】
乾燥方法は特に制限はないが、例えば、凍結乾燥、噴霧乾燥、ドラム乾燥、棚段乾燥、気流乾燥、真空乾燥及び溶剤置換による乾燥などが挙げられるが、工業的には噴霧乾燥、ドラム乾燥が好ましい。また、乾燥時の液固形分は０．５重量％〜６０重量％程度とするのが好ましい。０．５重量％以上で生産性が良くなり、６０重量％以下で粘度が高くなりすぎず、収率が確保されて好ましい。さらには、1〜３０重量％がより好ましく、1〜２０重量％がさらに好ましい。
【００３７】
粉砕方法は特に制限はないが、例えば、コーンクラッシャー、ダブルロールクラッシャー、ハンマーミル、ボールミル、ロッドミル、ピン型ミル、ジェット型ミルなどが挙げられるが、粉砕不足や過粉砕を避ける目的で、上記粉砕機と分級機を兼ねそろえた閉回路粉砕方式を取るのが好ましい。
【００３８】
目開き７５μｍの篩いを通過する粒子が９０重量％以上、且つ目開き３２μｍの篩いを通過する粒子が２０重量％以上となるように粒度調整された、保水量が４００％以上、ゲル押込み荷重が２００ｇ以上、水溶性成分量が０〜９５％の加工澱粉は、粒度未調整のものに比べて膨潤度が小さく、ゲル押込み荷重値が高いのが特徴である。なお、粒度調整された該加工澱粉の膨潤度は、５〜２０ｃｍ3／ｇの範囲にあるのが好ましい。
【００３９】
また、固形製剤に用いる加工澱粉は、嵩密度が０．１〜０．７ｇ／ｃｍ3の範囲にあることが好ましい。さらに好ましくは０．１５〜０．７ｇ／ｃｍ3であり、特に好ましくは０．２〜０．７ｇ／ｃｍ3である。嵩密度が０．１ｇ／ｃｍ3以上で流動性に優れるため、固形製剤の重量分布が拡がりにくく好ましい。０．７ｇ／ｃｍ3以下で圧縮成形性が確保され、適当な実用硬度が得られるため好ましい。嵩密度は、乾燥工程における液濃度の大小に影響され、また、スプレードライ乾燥工程においてアトマイザーの回転数にも影響されるから、嵩密度を上記の範囲とするには、これらを適宜調整すればよい。
【００４０】
本発明の固形製剤は、通常の固形製剤より胃の中に長時間留まり、留まっている間に活性成分を徐放する作用を有する胃内滞留型である。ここにいう長時間とは、投与から３〜２４時間程度であるのが好ましい。３時間程度以上胃内に滞留することにより、胃または小腸上部で吸収されるべき医薬品成分の溶出を持続して、望ましい薬効をもたらすことができる。より好ましくは４〜１６時間程度であり、さらに好ましくは、５〜１２時間程度である。
【００４１】
このような胃内滞留性を付与するためには、固形製剤は、溶出制御基剤として用いる加工澱粉の他に、水膨潤性ポリマーを配合することが好ましい。水膨潤性ポリマーとは、それ自身が水に溶解した状態で多量の水を吸収するポリマー類を言う。水膨潤性ポリマーは自重以上の重量の水を吸収し、好ましくは自重の２倍以上、さらに好ましくは３倍以上であるなお、ここにいう「多量」とは、ポリマーの自重以上の重量を言う。好ましくは自重の２倍以上、さらに好ましくは３倍以上である。水膨潤性ポリマーを配合することで固形製剤に適度な膨潤性が付与され、優位に幽門の通過を妨げることが可能となる。水膨潤性ポリマーの含有量は０．１〜４０重量％が好ましい。水膨潤性ポリマーの含有量が０．１重量％以上で固形製剤への望ましい程度の膨潤性が付与される。水膨潤性ポリマーの含有量が４０重量％以下で固形製剤のゲル強度が下がりすぎず、望ましい強度の範囲に維持することが可能で、胃の機械的運動による負荷に固形製剤が耐えられる範囲に留まる。そのため、固形製剤が変形して形状を変えたり、或いは侵食や分裂により小型化が進行して幽門からの排出が速まるなどの現象が生じにくい。より好ましくは０．５〜３０重量％であり、特に好ましくは１．０〜２０重量％である。
【００４２】
水膨潤性ポリマーとしては、ポリエチレンオキサイド、ポリビニルアルコール、ヒドロキシメチルセルロース、ヒドロキシエチルセルロース、ヒドロキシプロピルセルロース、ヒドロキシプロピルメチルセルロース、メチルセルロース、カルボキシメチルセルロース、カルボキシビニルポリマー、ポリアクリル酸、キサンタンガム、イナゴマメガム、アルギン酸ナトリウム、キトサン、プルラン等を挙げることができる。
【００４３】
また、固形製剤には、さらに膨張剤を配合することが好ましい。膨張剤とは、多量の水を吸収するが、それ自体は水に溶解しないものを言う。なお、ここにいう「多量」とは膨潤剤の自重以上の重量を言う。好ましくは自重の２倍以上、さらに好ましくは３倍以上である。膨張剤を配合すると、膨張剤が大量の水を吸収して膨張するため、固形製剤に適度な膨潤性が付与され、優位に幽門の通過を妨げることが可能となる。膨張剤の含有量は０．１〜４０重量％が好ましい。水膨張剤の含有量が０．１重量％以上で固形製剤への望ましい膨潤性の付与が可能となり、膨張剤の含有量が４０重量％以下で、固形製剤の膨潤性が適度な範囲に留まり、加工澱粉によって形成されるマトリクスが保持されて崩壊しにくくなる。より好ましくは０．５〜３０％であり、特に好ましくは１．０〜２０重量％である。
【００４４】
使用できる膨張剤としては、架橋カルボキシメチルセルロースナトリウム、デンプングリコール酸ナトリウム、架橋ポリビニルピロリドン等、医薬分野においてスーパー崩壊剤（超）として知られているものを挙げることができる。
【００４５】
また、固形製剤は、さらにガス発生剤を配合することが好ましい。ガス発生剤から発生するガスは加工澱粉により形成されるマトリクス内に保持されるため、マトリクスに膨潤性や浮遊性が付与され、優位に幽門の通過を妨げることが可能となる。ガス発生剤の含有量は０．１〜２０重量％が好ましい。ガス発生剤の含有量が０．１重量％以上で固形製剤への膨潤性や浮遊性付与の寄与が得られる。ガス発生剤の含有量が４０重量％以下で固形製剤の拡張が適度な範囲に留まり、加工澱粉によって形成されるマトリクスが保持できて崩壊しにくい範囲に留まる。より好ましくは０．５〜１０％重量であり、更に好ましくは１．０〜５．０重量％である。用いることのできるガス発生剤としては、重炭酸ナトリウム、炭酸カルシウム、炭酸ナトリウム等を挙げることができる。
【００４６】
また、固形製剤は、粘着性剤を配合することが好ましい。粘着性剤を配合することにより、固形製剤の胃壁への付着性を付与することができ、胃からの排出を妨げることが可能となる。粘着性剤の含有量は０．１〜２０重量％が好ましい。付着性剤の含有量が０．１重量％以上で固形製剤に及ぼす付着性付与効果の寄与が生じうる。付着性剤の含有量が２０重量以下で、固形製剤が胃壁の特定箇所に付着する時間が適度な範囲に留まり、胃壁が炎症を起こすような現象が生じにくい。より好ましくは０．５〜１０％重量であり、更に好ましくは１．０〜５．０重量％である。用いることのできる付着性付与剤としては、カルボキシビニルポリマー、キトサン、キチン等の粘着性の高いポリマーを挙げることができる。
【００４７】
固形製剤は、活性成分と溶出制御基剤である加工澱粉と水膨潤性ポリマーとを均一に分散せしめた単一層からなる胃内滞留型固形製剤とすることができる。また、活性成分と溶出制御基剤である加工澱粉とを含む層と、水膨潤性ポリマーを含む層とからなり、後者が固形製剤の外側になるように設計された多層型または有核型の胃内滞留型固形製剤とすることはより好ましい。
【００４８】
胃内滞留型徐放性固形製剤は、上記成分に加え、さらにコーティング顆粒を含有していることが好ましい。ここにいうコーティング顆粒とは、一種以上の活性成分を含有する顆粒にフィルムコーティングを施したものをいう。コーティング顆粒を含むことにより、必要に応じてより複雑で的確な活性成分の溶出パターンを得ることができる。
【００４９】
コーティング顆粒のコーティング剤としては、徐放性コーティング剤、腸溶性コーティング剤等がある。具体的には、セルロース系コーティング剤（例えばエチルセルロース、ヒドロキシプロピルメチルセルロースフタレート、カルボキシメチルエチルセルロース、ヒドロキシプロピルメチルセルロースアセテートサクシネート、セルロースアセテートサクシネート、セルロースアセテートフタレート、セルロースアセテート等）、アクリルポリマー系コーティング剤（例えばオイドラギットＲＳ、オイドラギットＬ、オイドラギットＮＥ等）、あるいはシェラック、シリコン樹脂等から選択される１種以上を用いることができる。
【００５０】
コーティング剤には、溶出速度調節のための水溶性物質、可塑剤等を必要に応じて加えても良い。水溶性物質としてはヒドロキシプロピルメチルセルロース等の水溶性高分子類やマンニトール等の糖アルコール類、白糖や無水マルトース等の糖類、ショ糖脂肪酸エステルやポリオキシエチレンポリオキシプロピレングリコール、ポリソルベート、ラウリル硫酸ナトリウム等の界面活性剤類等から選択される１種以上を用いることができる。可塑剤としてはアセチル化モノグリセリド、クエン酸トリエチル、トリアセチン、セバシン酸ジブチル、セバシン酸ジメチル、中鎖脂肪酸トリグリセリド、クエン酸アセチルトリエチル、クエン酸トリブチル、クエン酸アセチルトリブチル、アジピン酸ジブチル、オレイン酸、オレイノール等から選択される１種以上を用いることができる。
【００５１】
これらのごときコーティング剤は、有機溶媒に溶解させたあと顆粒にコーティングしても良いし、水に懸濁させたあと顆粒にコーティングしても良い。有機溶媒としては、メタノール、エタノール、プロパノール、イソプロパノール、ブタノール、２−ブタノール、ジエチルエーテル、酢酸エチル、酢酸ｎ−ブチル、アセトン、ジオキサン、トルエン、シクロヘキサノン、シクロヘキサン、ベンゼン等から選択される１種以上を用いることもできるし、更に水を含有させて用いることもできる。
【００５２】
また、上記の活性成分を含有する顆粒とは、活性成分の粉粒体や、活性成分に結合剤等を加えて得られる造粒物でも良く、或いは薬効成分を含まない素顆粒に薬効成分を積層して得られる顆粒でも良い。結合剤としては、ヒドロキシプロピルセルロース、ヒドロキシプロピルメチルセルロース、ポリビニルアルコール、ポリビニルピロリドン等から選択される１種以上を用いることができる。活性成分を含有する顆粒として好ましくは、コーティング顆粒の強度が強くなり、圧縮成形によるコーティング皮膜の損傷を抑制できる点で、機械的強度の強い素顆粒に薬効成分を積層して得られる顆粒を用いるのが良い。商業的に入手可能である機械的強度の強い素顆粒としては、結晶セルロースを構成成分とする核粒子「セルフィア（登録商標）」ＳＣＰ−１００、ＣＰ−２０３、ＣＰ−３０５、ＣＰ−５０７（旭化成ケミカルズ株式会社製）等が利用できる。
【００５３】
胃内滞留型固形製剤は、１粒あたりの重量が０．２０ｇ以上であることが好ましい。これにより、溶出後期の溶出速度を減少させることなく溶出時間を簡単に延長することが可能となる。これは、溶出制御基剤としての加工澱粉の膨潤性を小さく調製しているため、固形製剤の活性成分を含む層の膨潤を小さく抑えることができ、活性成分の拡散距離が固形製剤の膨潤により大きくは変わらないことによる。一方、膨潤性の大きい、例えばヒドロキシプロピルメチルセルロース等の溶出制御基剤を用いた例では、固形製剤の重量が大きくなると溶出後期の溶出速度が減少してしまうので好ましくない。活性成分の溶出性を維持したまま、単純に固形製剤の重量を大きくすることで活性成分の溶出時間を延長できることは、効果の１つである。
【００５４】
次に、１種以上の活性成分とは、固形製剤が投与された体内環境に対して、化学的または生物学的に望ましい影響を与える医薬品薬効成分を言う。活性成分は、粉体状、結晶状、油状、液状、半固形状等のいずれの性状でも良いし、粉末、細粒、顆粒等のいずれの形態でも良い。活性成分は、１種類でもよいし２種以上を併用しても良い。
【００５５】
医薬品薬効成分としては、解熱鎮痛消炎薬、催眠鎮静薬、眠気防止薬、鎮暈薬、小児鎮痛薬、健胃薬、制酸薬、消化薬、強心薬、不整脈用薬、降圧薬、血管拡張薬、利尿薬、抗潰瘍薬、整腸薬、骨粗症治療薬、鎮咳去痰薬、抗喘息薬、抗菌剤、頻尿改善剤、滋養強壮剤、ビタミン剤など、経口で投与されるものが対象となる。薬効成分は、それを単独で使用しても、２種以上を併用することも自由である。
【００５６】
胃内滞留型固形製剤は、（ａ）４〜８時間以下のオーダーの短い半減期を持ち、通例の調製物中で投与される時に１日に数回に分けた用量で摂取しなければならない場合、または（ｂ）狭い治療指数を持つ場合、または（ｃ）治療に効果的な用量が比較的少量である場合等の何れか１つ又は２つ以上の特徴を有する１種以上の、胃または小腸上部で吸収されるべき医薬品薬効成分を製剤化するために特に有用である。
【００５７】
胃内滞留性固形製剤には、活性成分の他に、必要に応じて崩壊剤、結合剤、流動化剤、滑沢剤、矯味剤、香料、着色剤、甘味剤等の他の成分を含有することも自由である。また他の成分は希釈剤として使用することも自由である。
【００５８】
結合剤としては、白糖、ブドウ糖、乳糖、果糖、トレハロース等の糖類、マンニトール、キシリトール、マルチトール、エリスリトール、ソルビトール等の糖アルコール類、ゼラチン、プルラン、カラギーナン、ローカストビーンガム、寒天、グルコナンナン、タマリンドガム、ペクチン、アラビアガム等の水溶性多糖類、結晶セルロース（例えば、旭化成ケミカルズ株式会社製、「セオラス（登録商標、以下同じ）」ＰＨ−１０１、ＰＨ−１０１Ｄ、ＰＨ−１０１Ｌ、ＰＨ−１０２、ＰＨ−３０１、ＰＨ−３０１Ｚ、ＰＨ−３０２、ＰＨ−Ｆ２０、ＰＨ−Ｍ０６、Ｍ１５、Ｍ２５、ＫＧ−８０１、ＫＧ−８０２等）、粉末セルロース等のセルロース類、アルファー化デンプン、デンプン糊等のデンプン類、ポリビニルピロリドン等の合成高分子類、リン酸水素カルシウム、炭酸カルシウム、合成ヒドロタルサイト、ケイ酸アルミン酸マグネシウム等の無機化合物類等が挙げられことができ、上記から選ばれる１種を単独で使用しても、２種以上を併用することも自由である。
【００５９】
結合剤として使用できる結晶セルロースとしては、圧縮成形性に優れるものが好ましい。圧縮成形性に優れる結晶セルロースを使用することにより、低打圧で打錠できるため打圧で失活する活性成分の活性維持が可能である、顆粒含有錠にできる、少量添加で硬度を付与できるため、嵩高い活性成分の錠剤化や多種類の活性成分を含む薬剤の錠剤化が可能で、場合によっては小型化できる、液状成分の担持性に優れ、打錠障害を抑制できる等の利点がある。商業的に入手可能である圧縮成形性に優れる結晶セルロースとしては、「セオラス」ＫＧ−８０１、ＫＧ−８０２（旭化成ケミカルズ株式会社製）等が利用できる。
【００６０】
崩壊剤としては、クロスカルメロースナトリウム、カルメロース、カルメロースカルシウム、カルメロースナトリウム、低置換度ヒドロキシプロピルセルロース等のセルロース類、カルボキシメチルスターチナトリウム、ヒドロキシプロピルスターチ、コメデンプン、コムギデンプン、トウモロコシデンプン、バレイショデンプン、部分アルファー化デンプン等のデンプン類、結晶セルロース、粉末セルロース等のセルロース類、クロスポビドン、クロスポビドンコポリマー等の合成高分子等が挙げることができ、上記から選ばれる１種を単独で使用しても、２種以上を併用することも自由である。
【００６１】
流動化剤としては、含水二酸化ケイ素、軽質無水ケイ酸等のケイ素化合物類を挙げることができ、それ単独で使用しても、２種以上を併用することも自由である。
【００６２】
滑沢剤としては、ステアリン酸マグネシウム、ステアリン酸カルシウム、ステアリン酸、ショ糖脂肪酸エステル、タルク等が挙げることができ、上記から選ばれる１種を単独で使用しても、２種以上を併用することも自由である。
【００６３】
矯味剤としては、グルタミン酸、フマル酸、コハク酸、クエン酸、クエン酸ナトリウム、酒石酸、リンゴ酸、アスコルビン酸、塩化ナトリウム、１−メントール等を挙げることができ、上記から選ばれる１種を単独で使用しても、２種以上を併用することも自由である。
【００６４】
香料としては、オレンジ、バニラ、ストロベリー、ヨーグルト、メントール、ウイキョウ油、ケイヒ油、トウヒ油、ハッカ油等の油類、緑茶末等を挙げることができ、上記から選ばれる１種を単独で使用しても、２種以上を併用することも自由である。
【００６５】
着色剤としては、食用赤色３号、食用黄色５号、食用青色１号等の食用色素、銅クロロフィンナトリウム、酸化チタン、リボフラビンなどを挙げることができ、上記から選ばれる１種を単独で使用しても、２種以上を併用することも自由である。
【００６６】
甘味剤としては、アスパルテーム、サッカリン、ギリチルリチン酸二カリウム、ステビア、マルトース、マルチトール、水飴、アマチャ末等を挙げることができ、上記から選ばれる１種を単独で使用しても、２種以上を併用することも自由である。
【００６７】
本発明の胃内滞留型固形製剤は、医薬品分野で通常行われる固形製剤の製造法を用いて製造することができる。例えば、１種以上の活性成分、特定の加工澱粉、必要により、水膨潤性ポリマー、結合剤、崩壊剤、流動化剤、矯味剤、香料、着色料、甘味剤等の成分を均一に混合した後に打錠する直接粉末圧縮法を用いることができる。また、他の例では、活性成分と必要により溶出制御製剤や水膨潤性ポリマー、結合剤、崩壊剤、流動化剤、矯味剤、香料、着色料、甘味剤等の成分とを湿式造粒、或いは乾式造粒し、得られた顆粒に必要により溶出制御基剤や水膨潤性ポリマー、結合剤、崩壊剤、流動化剤、矯味剤、香料、着色料、甘味剤等の成分を加えて打錠する湿式造粒打錠法や乾式造粒打錠法により製造することができる。
【００６８】
或いは、活性成分と、常温で固体であるが４０℃以上で液体となる、例えば、カルナウバロウ、硬化ヒマシ油、ポリグリセリンなどの脂溶性の物質や、ポリエチレングリコール６０００等の親水性高分子とを４０℃以上の温度条件で均一となるように混合した後に冷却して固体とし、必要により粉砕処理等を施して粒度を調整した後に圧縮成形する方法も用いることができる。更には、活性成分と溶出制御基剤とがともに溶解する溶媒を用いて溶液とし、或いは適当な溶媒を用いて均一な分散液とし、該溶液或いは分散液を常法により乾燥させ、得られた活性成分と溶出制御基剤との均一な分散体を圧縮成形する方法によっても製造することができる。適当な溶媒としては、メタノール、エタノール、プロパノール、イソプロパノール、ブタノール、２−ブタノール、ジエチルエーテル、酢酸エチル、酢酸ｎ−ブチル、アセトン、ジオキサン、トルエン、シクロヘキサノン、シクロヘキサン、ベンゼン等の有機溶媒類と水から選択される１種以上を用いることができる。
【００６９】
錠剤を圧縮成型するための圧縮成形機としては、例えば、静圧プレス機、ブリケッティングローラー型プレス機、平滑ローラー型プレス機等のローター式プレス機、シングルパンチ打錠機、ロータリー打錠機等の医薬分野において通常用いられている圧縮機を使用すればよい。
【００７０】
また、本発明の効果を損なわない限り、胃内滞留型固形製剤それ自体に、活性成分の溶出性の制御や味のマスキングや防湿等の目的でコーティングが施されていても良い。コーティング剤としては例えばセルロース系コーティング剤（エチルセルロース、ヒドロキシプロピルメチルセルロースフタレート、カルボキシメチルエチルセルロース、ヒドロキシプロピルメチルセルロースアセテートサクシネート、セルロースアセテートサクシネート、セルロースアセテートフタレート、セルロースアセテート等）、アクリルポリマー系コーティング剤（オイドラギットＲＳ、オイドラギットＬ、オイドラギットＮＥ等）、シェラック、シリコン樹脂等から選択される１種以上を用いることができる。これらのコーティング剤の使用方法は公知の方法を用いることができる。これらのコーティング剤の使用方法は公知の方法を用いることができる。コーティング剤は有機溶媒に溶解しても、水に懸濁させて用いてもよい。
【００７１】
以下、実施例により本発明を詳細に説明するが、これらは本発明の範囲を限定するものではない。なお、実施例、比較例における各試験法、及び物性の測定方法は以下の通りである。
【実施例】
【００７２】
（１）溶出試験
【００７３】
第１４改正日本薬局方に記載の溶出試験法の第一法（回転バスケット法）に準拠する方法で、試験液に日本薬局方記載の第２液（ｐＨ６．８、イオン強度０．１４、「第２液」と略すことがある）、或いは、Ｍｃｉｌｖａｉｎｅ液（ｐＨ７．２、イオン強度０．４０、組成：リン酸水素二ナトリウム１７３．９ｍＭ、クエン酸１３．０ｍＭ、「ｍｃ液」と略すことがある）を用い、いずれかの試験液９００ｃｍ3、バスケット回転数１００ｒｐｍ、試験液温度３７±０．５℃の条件で行う。なお、各試験液にはα−アミラーゼ製剤（組成：α−アミラーゼ／炭酸カルシウム／コーンスターチ＝５／５／９０、ＡＤ「アマノ」１、アマノエンザイム株式会社）を９０ｍｇ加え、α−アミラーゼ含有量を５μｇ／ｃｍ3とする。
（２）固形製剤の溶出試験開始０．５時間及び６．０時間経過後の大きさ
【００７４】
処方粉末０．５０ｇを静圧プレス（ＭＯＤＥＬ−１３２１ＤＷ  ＣＲＥＥＰ／アイコーエンジニアリング株式会社製）を用いて１２０ＭＰａの圧縮力で成形し、直径０．５０ｃｍの平状の固形製剤を作製する。
【００７５】
１４改正日本薬局方に記載の溶出試験法第一法（回転バスケット法）に準拠する方法で、日本薬局方記載の第２液（ｐＨ６．８、イオン強度０．１４）にα−アミラーゼを５μｇ／ｃｍ3の量となるように加えた溶媒を試験液に用い、試験液９００ｃｍ3、バスケット回転数１００ｒｐｍ、試験液温度３７±０．５℃の条件で溶出試験を行う。試験開始０．５時間、及び、６．０時間経過後に、それぞれ固形製剤をサンプリングし、圧縮方向に垂直方向の大きさを計測し、それぞれ、溶出試験開始０．５時間、及び、６．０時間経過後の大きさとする。
（３）溶出試験開始６時間経過後のゲル押込み荷重
【００７６】
処方粉末０．５０ｇを静圧プレス（ＭＯＤＥＬ−１３２１ＤＷ  ＣＲＥＥＰ／アイコーエンジニアリング株式会社製）を用いて１２０ＭＰａの圧縮力で成形し、直径０．５０ｃｍの平状の固形製剤を作製する。
【００７７】
第１４版改正日本薬局方に記載の溶出試験法の第一法（回転バスケット法）に準拠する方法で、試験液に日本薬局方記載の第２液にα−アミラーゼ製剤を５μｇ／ｃｍ3の量となるように加えた溶媒を試験液に用い、試験液９００ｃｍ3、バスケット回転数１００ｒｐｍ、試験液温度３７±０．５℃の条件で行う。試験開始６時間後に固形製剤を取り出し、レオメーター（ＲＨＥＯＮＥＲ、ＲＥ−３３００５、ＹＡＭＡＤＥＮ製）を使用し、０．１ｍｍ／ｓｅｃの速度で３ｍｍ直径で円柱状のアダプターを押込んだ時に最初にピークを与える値と定義して求める。５個の平均値で算出する。
（４）粒度分布  ３２μｍより小さい粒子数
【００７８】
ＪＩＳ篩の目開き３２μｍを利用し、測定試料３ｇを５分間エアージェットシーブで篩分した時、篩を通過した測定試料の重量百分率より求める。
（５）粒度分布  ７５μｍより小さい粒子数
【００７９】
ＪＩＳ篩の目開き７５μｍを利用し、測定試料１０ｇを５分間エアージェットシーブで篩分した時、篩を通過した測定試料の重量百分率より求める。
（６）保水量
【００８０】
乾燥した加工澱粉Ｗ0（ｇ）（約１ｇ）を、約１５ｃｍ3の２０℃±５℃の純水が入った５０ｃｍ3遠沈管へ少しずつ入れ、かき混ぜながら透明〜半透明になるまで純水に分散させる。５０ｃｍ3沈降管の７割程度になるよう２０℃±５℃の純水を追加して遠心分離（２０００Ｇ、１０分）する。遠心分離終了後すぐに分離した上層を切り捨てた後、下層に残る重量Ｗ（ｇ）（澱粉＋澱粉が保持する純水量）から下式（イ）により保水量を求める。
保水量（％）＝１００×（Ｗ−Ｗ0）／Ｗ0・・・・・（イ）
（７）崩壊時間（ｈｒ）
【００８１】
処方粉末０．２ｇを静圧プレス（ＭＯＤＥＬ−１３２１ＤＷ  ＣＲＥＥＰ／アイコーエンジニアリング株式会社製）を用いて５０ＭＰａの圧縮力で成形して得られる直径０．８ｃｍの円柱状成形体の試験液中での崩壊時間で定義される。試験液は第１４改正日本薬局方に記載の第２液（ｐＨ６．８）であり、崩壊試験は第１４改正日本薬局方の崩壊試験法に準じ、補助盤を使用して行う。
（８）ゲル押込み荷重（ｇ）
【００８２】
処方粉末０．５ｇを静圧プレス（ＭＯＤＥＬ−１３２１ＤＷ  ＣＲＥＥＰ／アイコーエンジニアリング株式会社製）を用いて５０ＭＰａの圧縮力で成形して得られる直径１．１３ｃｍの円柱状成形体を２０℃±５℃の純水中に４時間浸漬しゲル化させた後、レオメーター（ＲＨＥＯＮＥＲ、ＲＥ−３３００５、ＹＡＭＡＤＥＮ製）を使用し、０．１ｍｍ／ｓｅｃの速度で３ｍｍ直径で円柱状のアダプターを押込んだ時の最大荷重と定義する。最大荷重とはゲル層の破断があれば破断時の、破断がなければアダプターがゲル化した円柱状成形体に５ｍｍ侵入するまでに示した最大の荷重値とする。５個の平均値で算出する。
（９）水溶性成分量（％）
【００８３】
加工澱粉１ｇに２０℃±５℃の純水９９ｇを加えてマグネチックスターラーで２時間攪拌して分散させ、得られた分散液の４０ｃｍ3を５０ｃｍ3の遠沈管に移し、５０００Ｇで１５分間遠心分離し、この上澄液３０ｃｍ3を秤量瓶に入れ、１１０℃で一定重量になるまで乾燥して乾燥重量（ｇ）を測定する。また、澱粉１ｇを１１０℃で一定重量になるまで乾燥して絶乾重量（ｇ）を測定する。これらの測定値及び下式（ウ）により求めた値を水溶性成分量と定義する。
水溶性成分（％）＝（乾燥重量×１００÷３０）÷絶乾重量×１００・・・・（ウ）
（１０）加工澱粉の膨潤度（ｃｍ3／ｇ）
【００８４】
加工澱粉１．０ｇを２０±５℃の純水に分散させて１００ｃｍ3の沈降管に移し、全量を１００ｃｍ3とし、１６時間放置した後、上下に分かれた下層の容積Ｖ（ｃｍ3）と加工澱粉１．０ｇの乾燥重量（ｇ）を測定し、下式（エ）より算出する。
加工澱粉の膨潤度（ｃｍ3／ｇ）＝Ｖ／加工澱粉の乾燥重量・・・・・（エ）
（１１）加温保存条件下のゲル押込み荷重（ｇ）
【００８５】
加工澱粉０．５ｇを静圧プレス（ＭＯＤＥＬ−１３２１ＤＷ  ＣＲＥＥＰ／アイコーエンジニアリング株式会社製）を用いて５０ＭＰａの圧縮力で成形して得られる直径１．１３ｃｍの円柱状成形体を３７℃±０．５℃の純水中に４時間浸漬しゲル化させた後、レオメーター（ＲＨＥＯＮＥＲ、ＲＥ−３３００５、ＹＡＭＡＤＥＮ製）を使用し、０．１ｍｍ／ｓｅｃの速度で３ｍｍ直径で円柱状のアダプターを押込んだ時に最初にピークを与える値と定義して求める。５個の平均値で算出する。
［比較製造例１］
【００８６】
バレイショ澱粉をステンレスバット（５０ｃｍ×２５ｃｍ）中に層厚５ｃｍで充填して耐圧容器内で５分減圧（６００ｍｍＨｇ）後、加圧蒸気（１２０℃）にて２０分処理したものを原料とし、固形分濃度７．５％の澱粉乳液を調製した。この澱粉乳液を２０Ｌ／ｈｒでジェットクッカーで加熱、糊化（出口温度１００℃）させ、３Ｌ容器の滞留管（１００℃）を連続的に通過した後噴霧乾燥して加工澱粉Ｃを得た。加工澱粉Ｃの基礎物性を表２に示した（特許文献６の実施例６に相当）。また、加工澱粉Ｃを１５０〜５００μｍ、７５〜１５０μｍ、３２〜７５μｍ、０〜３２μｍの粒度毎に分画し、加工澱粉Ｃの膨潤度、加温保存条件下のゲル押込み荷重値を測定した結果を表１に示した。また、加工澱粉の膨潤度測定条件において、１６時間放置した後の加工澱粉の膨潤状態を、上下に分かれた層を均一に再分散した後に光学顕微鏡で観察し、図３〜６に示した。
［実施例１］
【００８７】
バレイショ澱粉をステンレスバット（５０ｃｍ×２５ｃｍ）中に層厚５ｃｍで充填して耐圧容器内で５分減圧（６００ｍｍＨｇ）後、加圧蒸気（１２０℃）にて２０分湿熱処理したものを原料とし、固形分濃度７．５％の澱粉乳液を調製した。この澱粉乳液を２０Ｌ／ｈｒでジェットクッカーで加熱、糊化（出口温度１００℃）し、噴霧乾燥した後、分級機を内蔵したピン型ミルを用いて粉砕・分級処理を行い加工澱粉Ａを得た。加工澱粉Ａの基礎物性を表２に示した。また、加工澱粉Ａを１５０〜５００μｍ、７５〜１５０μｍ、３２〜７５μｍ、０〜３２μｍの粒度毎に分画し、加工澱粉全体と各分画の膨潤度、加温保存条件下のゲル押込み荷重値を測定した結果を表１に示した。また、加工澱粉の膨潤度測定条件において、１６時間放置した後の加工澱粉の膨潤状態を、上下に分かれた層を均一に再分散した後に光学顕微鏡で観察し、図１〜２に示した。
【００８８】
加工澱粉Ａと結晶セルロース（「セオラス」ＫＧ−８０２、旭化成ケミカルズ株式会社製）とアクリル酸ナトリウム（アロンビスＡＨ、日本純薬株式会社製）と１００Ｍ乳糖（ファーマトース１００Ｍ、ＤＭＶ社製）とポリエチレングリコール（マクロゴール６０００、三洋化成工業株式会社製）と活性成分としてのアセトアミノフェン（エーピーアイコーポレーション社製）とを、４０／１０／２０／１０／１０／１０重量比になるように均一に混合し、静圧プレス（ＭＯＤＥＬ−１３２１ＤＷ  ＣＲＥＥＰ／アイコーエンジニアリング株式会社製）を用いて１２０ＭＰａの圧力で圧縮し、直径１．１３ｃｍ、重量０．５０ｇの固形製剤を得た。
【００８９】
得られた固形製剤を、日本薬局方記載の第２液（ｐＨ６．８、イオン強度０．１４）、またはＭｃｉｌｖａｉｎｅ液（ｐＨ７．２、イオン強度０．４０）を用い、何れの溶液にもα−アミラーゼを５μｍ／ｃｍ3となるように添加して、それぞれで溶出試験を行った。
【００９０】
得られた固形製剤の溶出試験開始０．５時間及び６．０時間経過後の大きさと、溶出試験開始６時間経過後のゲル押込み荷重値を表３に、また、溶出試験の結果を図７に示した。加工澱粉Ａを用い、水溶性膨潤剤にアクリル酸ナトリウムを用いて作製した固形製剤は、幽門の通過を妨げるサイズまで大きく膨潤し、且つ、適度なゲル強度を維持したまま０次溶出を示した。
［比較例１］
【００９１】
バレイショ澱粉をステンレスバット（５０ｃｍ×２５ｃｍ）中に層厚５ｃｍで充填して耐圧容器内で５分減圧（６００ｍｍＨｇ）後、加圧蒸気（１２０℃）にて２０分湿熱処理したものを原料とし、固形分濃度７．５％の澱粉乳液を調製した。この澱粉乳液を２０Ｌ／ｈｒでジェットクッカーで加熱、糊化（出口温度１１５℃）させた後、噴霧乾燥して加工澱粉Ｂを得た（特許文献６の実施例５に相当）。加工澱粉Ｂの基礎物性を表２に示した。
【００９２】
次に、加工澱粉Ａを加工澱粉Ｂに代えた以外は実施例１と同様の方法で錠剤を作製し溶出試験を行った。得られた錠剤の溶出試験開始０．５時間及び６．０時間経過後の大きさと、溶出試験開始６時間経過後のゲル押込み荷重値を表３に、また、溶出試験の結果を図８に示した。加工澱粉Ｂを用いて作製した錠剤は、溶出試験の途中で錠剤が崩れてしまい残りの活性成分が多量に溶出してしまった。
［実施例２］
【００９３】
実施例１で得られた加工澱粉Ａと結晶セルロース（「セオラス」ＫＧ−８０２、旭化成ケミカルズ株式会社製）と１００Ｍ乳糖（ファーマトース１００Ｍ、ＤＭＶ社製）とポリエチレングリコール（マクロゴール６０００、三洋化成工業株式会社製）とアセトアミノフェン（エーピーアイコーポレーション社製）とを４０／３０／１０／１０／１０重量比となるように混合し内層処方粉末とし、また、結晶セルロースとアクリル酸ナトリウム（アロンビスＡＨ、日本純薬株式会社製）と１００Ｍ乳糖を４０／４０／２０の重量比となるように混合し外層処方粉末とした。
【００９４】
静圧プレス（ＭＯＤＥＬ−１３２１ＤＷ  ＣＲＥＥＰ／アイコーエンジニアリング株式会社製）を用いて外層処方粉末０．０５ｇを２０ＭＰａの圧力で圧縮し、続いて内層処方粉末０．４５ｇを重ねて２０ＭＰａの圧力で圧縮し、最後に外層処方粉末０．０５ｇを重ねて１２０ＭＰａ圧力で圧縮し、直径１１．３ｃｍ、重量０．５５ｇの多層錠を得た。
【００９５】
得られた錠剤を用いて、実施例１と同様の方法で溶出試験を行った。溶出試験開始０．５時間及び６．０時間経過後の錠剤の大きさと、溶出試験開始６時間経過後のゲル押込み荷重値を表３に、また、溶出試験の結果を図７に示した。加工澱粉Ａを溶出制御基剤として活性成分を含む内層に用い、水膨潤性ポリマーとしてアクリル酸ナトリウムを外層に用いることで、幽門の通過を妨げるサイズまで大きく膨潤し、且つ、適度なゲル強度を維持したまま０次溶出を示した。
［比較例２］
【００９６】
加工澱粉Ａの代わりにヒドロキシプロピルメチルセルロース（メトローズ９０ＳＨ−１００ＳＲ、信越化学工業株式会社製）を用いる以外は実施例１と同様の方法で錠剤を作製し溶出試験を行った。得られた錠剤の溶出試験開始０．５時間及び６．０時間経過後の大きさと、溶出試験開始６時間経過後のゲル押込み荷重値を表３に、溶出試験の結果を図９に示した。ヒドロキシプロピルメチルセルロースを溶出制御基剤とする錠剤は、高イオン強度条件（イオン強度０．４０）では試験開始後間もなく錠剤が崩壊してしまい、活性成分の全量が溶出してしまった。
［比較例３］
【００９７】
加工澱粉Ａの代わりにキサンタンガム（太陽化学株式会社製）を用いる以外は実施例１と同様の方法で行い、錠剤を作製し溶出試験を行った。得られた錠剤の溶出試験開始０．５時間及び６．０時間経過後の大きさと、溶出試験開始６時間経過後のゲル押込み荷重値を表３に、溶出試験の結果を図１０に示した。キサンタンガムを溶出制御基剤とする錠剤は、非常に大きな膨潤性を示したが、ゲル強度が大きく低下し、また溶出後期に溶出速度の低減が見られた。
［比較例４］
【００９８】
加工澱粉Ａの代わりにポリエチレンオキサイド（ポリオックスＷＳＲ３０３、ダウケミカルズ社製）を用いる以外は実施例１と同様の方法で行い、錠剤を作製し溶出試験を行った。得られた錠剤の溶出試験開始０．５時間及び６．０時間経過後の大きさと、溶出試験開始６時間経過後のゲル押込み荷重値を表３に、溶出試験の結果を図１１に示した。ポリエチレンオキサイドを溶出制御基剤とする錠剤は、非常に大きな膨潤性を示したが、ゲル強度が大きく低下し、また溶出後期に溶出速度の低減が見られた。
【００９９】
【表１】
0005111753.tif 000002
【０１００】
【表２】
0005111753.tif 000003
【０１０１】
【表３】
0005111753.tif 000004
【図面の簡単な説明】
【０１０２】
【図１】加工澱粉Ａ（０−３２μｍ分画）の膨潤粒子の光学顕微鏡写真（１００倍）である。
【図２】加工澱粉Ａ（３２−７５μｍ分画）の膨潤粒子の光学顕微鏡写真（１００倍）である。
【図３】加工澱粉Ｃ（０−３２μｍ分画）の膨潤粒子の光学顕微鏡写真（１００倍）である。
【図４】加工澱粉Ｃ（３２−７５μｍ分画）の膨潤粒子の光学顕微鏡写真（１００倍）である。
【図５】加工澱粉Ｃ（７５−１５０μｍ分画）の膨潤粒子の光学顕微鏡写真（１００倍）である。
【図６】加工澱粉Ｃ（１５０μｍ−５００μｍ分画）の膨潤粒子の光学顕微鏡写真（１００倍）である。
【図７】実施例１、２の溶出試験結果を示したグラフである。
【図８】比較例１の溶出試験結果を示したグラフである。
【図９】比較例２の溶出試験結果を示したグラフである。
【図１０】比較例３の溶出試験結果を示したグラフである。
【図１１】比較例４の溶出試験結果を示したグラフである。
【図７】
0005111753.tif 000005
【図８】
0005111753.tif 000006
【図９】
0005111753.tif 000007
【図１０】
0005111753.tif 000008
【図１１】
0005111753.tif 000009
【図１】
0005111753.tif 000010
【図２】
0005111753.tif 000011
【図３】
0005111753.tif 000012
【図４】
0005111753.tif 000013
【図５】
0005111753.tif 000014
【図６】
0005111753.tif 000015